(57)【要約】【課題】サンドブラストを行わず、３種ケレン程度で鉄部処理が簡略化でき、且つ、塩水に対して長時間耐えうることができる重防錆用プライマーの提供。【解決手段】還元剤、樹脂及び亜鉛粉末を含有する重防錆用プライマー。還元剤は、クエン酸、コハク酸、Ｌ−リンゴ酸、酒石酸、グリコール酸、グルコン酸、りん酸、エチレンジアミン四酢酸、ニトロ三酢酸、ジエチレントリアミン五酢酸、ヒドロキシエチルイミノジ酢酸、ジヒドロキシエチルグリシン、１−ヒドロキシエタン−１，１−ジホスホン酸、ニトリロトリス（メチレンホスホン酸）、ビタミンＡ、ビタミンＥ、カテキン、縮合型タンニン、３，４，５−トリヒドロキシ安息香酸、及びポリフェノール、並びにそれらの塩化合物からなる群より選ばれる少なくとも１種のキレート剤であることが好ましい。【選択図】なし【特許請求の範囲】
【請求項１】
還元剤、樹脂及び亜鉛粉末を含有することを特徴とする重防錆用プライマー。
【請求項２】
前記還元剤が、クエン酸、コハク酸、Ｌ−リンゴ酸、酒石酸、グリコール酸、グルコン酸、りん酸、エチレンジアミン四酢酸、ニトロ三酢酸、ジエチレントリアミン五酢酸、ヒドロキシエチルイミノジ酢酸、ジヒドロキシエチルグリシン、１−ヒドロキシエタン−１，１−ジホスホン酸、ニトリロトリス（メチレンホスホン酸）、ビタミンＡ、ビタミンＥ、カテキン、縮合型タンニン、３，４，５−トリヒドロキシ安息香酸、及びポリフェノール、並びにそれらの塩化合物からなる群より選ばれる少なくとも１種のキレート剤であることを特徴とする請求項１に記載の重防錆用プライマー。
【請求項３】
前記還元剤の含有量が、０．１質量％〜３０質量％であることを特徴とする請求項１又は２に記載の重防錆用プライマー。
【請求項４】
前記樹脂が、ブチラール樹脂、エポキシ樹脂、フェノール樹脂、ポリエステル樹脂、アクリル樹脂、ウレタン樹脂及びフッ素樹脂、並びにそれらの変性体からなる群より選ばれる少なくとも１種であることを特徴とする請求項１〜３のいずれか一項に記載の重防錆用プライマー。
【請求項５】
前記エポキシ樹脂の平均分子量が５０００以下であることを特徴とする請求項４に記載の重防錆用プライマー。
【請求項６】
前記エポキシ樹脂は、一液性及び二液性エポキシ樹脂であり、主剤及び硬化剤からなる二液性エポキシ樹脂の場合、前記硬化剤が、脂肪族ポリアミン、芳香族ポリアミン、脂環族ポリアミン、ポリアミドアミン及びエポキシアダクトアミンからなる群より選ばれる少なくとも１種であることを特徴とする請求項４又は５に記載の重防錆用プライマー。
【請求項７】
前記亜鉛粉末の平均粒径は、５００μｍ以下であり、前記エポキシ樹脂との比率が、２０/１〜１/２０であることを特徴とする請求項４〜６のいずれか一項に記載の重防錆用プライマー。
【発明の詳細な説明】
【技術分野】
【０００１】
本発明は、還元剤、樹脂及び亜鉛粉末を含有する水系又は溶剤系重防錆用プライマーに関する。
【背景技術】
【０００２】
ジンクリッチペイントの鉄に対する防食効果は古くから知られており、亜鉛を高濃度で含む防食塗料が使用されている。このジンクリッチペイントのビヒクルは、有機系と無機系に分けられている。有機系は、無機系に比べ防食性は劣るもののハンドリング、増膜性、密着性の面で有利である。
近年、戦後復興期に建てた橋、道路をはじめとする建築物は、老朽化の時期を迎え、そのメンテナンス方法及び費用は莫大であり検討が必要である。現工法では老朽化した鉄部の処理としてサンドブラスト、ショットブラスト等を行っているが騒音、環境、コスト面で問題となっている。
【０００３】
一般的な重防食塗料としては、ビスフェノールＡ型から構成されるエポキシ樹脂やウレタン樹脂が使用されているが、サンドブラストは必要である（例えば、特許文献１）。
そこでこれらの樹脂の中にタルク等の扁平顔料を用いて防食の向上を図っているがこの場合もサンドブラストは必要である。
また、水系又は溶剤系のジンクリッチペイントを用いた防錆塗料は数多くあるが、鉄部の処理はサンドブラストを必要であり抜本的な解決には至っていない（例えば、特許文献２又は特許文献３）。
一方、アクリル樹脂、ウレタン樹脂と有機キレート剤を混ぜることにより還元性を持たせた樹脂材料も提唱されているが、この方法も塩水噴霧試験７２時間程度の試験の結果が開示されている（例えば特許文献４）。
【先行技術文献】
【特許文献】
【０００４】
【特許文献１】特開２００９−４６５６４号公報
【特許文献２】特開平１１−１２４５２０号公報
【特許文献３】特開２００８−２７２６６６号公報
【特許文献４】特開２０１１−１６８７５７号公報
【発明の概要】
【発明が解決しようとする課題】
【０００５】
しかしながら、サンドブラスト不要かつ塩水に対して長時間耐えうることができる重防錆用プライマーは提供できていなく、改良の余地がある。
本発明は上記事情に鑑みられたものであって、サンドブラストを行わず、３種ケレン程度で鉄部処理が簡略化でき、且つ、塩水に対して長時間耐えうることができる重防錆用プライマーを提供することを課題とする。
【課題を解決するための手段】
【０００６】
本発明は、還元剤、樹脂及び亜鉛粉末を含有することを特徴とする重防錆用プライマーである。
前記還元剤としては、クエン酸ナトリウム、コハク酸、Ｌ−リンゴ酸、酒石酸、クエン酸、グリコール酸、グルコン酸、りん酸、エチレンジアミン四酢酸（ＥＤＴＡ）、ニトロ三酢酸（ＮＴＡ）、ジエチレントリアミン五酢酸（ＤＴＰＡ）、ヒドロキシエチルイミノジ酢酸（ＨＩＤＡ）、ジヒドロキシエチルグリシン（ＤＨＥＧ）、１−ヒドロキシエタン−1，1−ジホスホン酸（ＨＥＤＰ）、ニトリロトリス（メチレンホスホン酸）（ＮＴＭＰ）、ビタミンＡ、ビタミンＥ、カテキン、縮合型タンニン、３，４，５−トリヒドロキシ安息香酸（没食子酸）、及びポリフェノール、並びにそれらの塩化合物からなる群より選ばれる少なくとも１種のキレート剤であることが好ましい。
前記還元剤の含有量は、０．１質量％〜３０質量％であることが好ましい。
前記樹脂がブチラール樹脂、エポキシ樹脂、フェノール樹脂、ポリエステル樹脂、アクリル樹脂、ウレタン樹脂及びフッ素樹脂、並びにそれらの変性体からなる群より選ばれる少なくとも１種であることが好ましい。
前記エポキシ樹脂の平均分子量は、５０００以下であることが好ましい。
前記エポキシ樹脂は、一液性及び二液性エポキシ樹脂であり、主剤及び硬化剤からなる二液性エポキシ樹脂の場合、前記硬化剤が、脂肪族ポリアミン、芳香族ポリアミン、脂環族ポリアミン、ポリアミドアミン及びエポキシアダクトアミンからなる群より選ばれる少なくとも１種であることが好ましい。
前記亜鉛粉末の平均粒径は、５００μｍ以下あり、前記エポキシ樹脂との比率が、２０/１〜１/２０であることが好ましい。
【発明の効果】
【０００７】
本発明によれば、サンドブラストを行わず、３種ケレン程度で鉄部処理が簡略化でき、且つ、塩水に対して長時間耐えうることができる重防錆用プライマーを提供することができる。
【発明を実施するための形態】
【０００８】
本発明の重防錆用プライマーは、還元剤、樹脂及び亜鉛粉末を含有することを特徴とする。
【０００９】
前記還元剤としては、クエン酸、コハク酸、Ｌ−リンゴ酸、酒石酸、クエン酸、グリコール酸、グルコン酸、りん酸、エチレンジアミン四酢酸（ＥＤＴＡ）、ニトロ三酢酸（ＮＴＡ）、ジエチレントリアミン五酢酸（ＤＴＰＡ）、ヒドロキシエチルイミノジ酢酸（ＨＩＤＡ）、ジヒドロキシエチルグリシン（ＤＨＥＧ）、１−ヒドロキシエタン−１，１−ジホスホン酸（ＨＥＤＰ）、ニトリロトリス（メチレンホスホン酸）（ＮＴＭＰ）、ビタミンＡ、ビタミンＥ、カテキン、縮合型タンニン、３，４，５−トリヒドロキシ安息香酸（没食子酸）、ピロガロ−ル及びポリフェノール、並びにそれらの塩化合物からなる群より選ばれる少なくとも１種のキレート剤であることが好ましい。これらの中でも、クエン酸、ＥＤＴＡ、３，４，５−トリヒドロキシ安息香酸（没食子酸）及びピロガロ−ル又はこれらの塩化合物がより好ましく、３，４，５−トリヒドロキシ安息香酸（没食子酸）及びピロガロ−ルが特に好ましい。
前記還元剤の含有量は、０．１質量％〜３０質量％であることが好ましい。
【００１０】
本発明の重防錆用プライマーにおいて、前記還元剤は、０．１質量％〜３０質量％含有することが好ましく、０．２質量％〜２０．０質量％含有することがより好ましく、０．５質量％〜１０．０質量％含有することが特に好ましい。
還元剤の含有量を前記範囲の下限値より多くすることにより防錆効果を高めることができ、上限値より少なくすることにより膜の密着性及び耐水性の劣化を防ぐことができる。
【００１１】
前記樹脂はブチラール樹脂、エポキシ樹脂、フェノール樹脂、ポリエステル樹脂、アクリル樹脂、ウレタン樹脂、フッ素樹脂及びその変性体からなる群より選ばれる少なくとも１種であることが好ましい。
【００１２】
ブチラール樹脂の具体例としてはポリビニルブチラール樹脂等が挙げられる。
【００１３】
エポキシ樹脂の具体例としては、２，２−ビス（４−ヒドロキシフェニル）プロパン、２，２−ビス（４−ヒドロキシ−３−メチルフェニル）プロパン、１，１−ビス（４−ヒドロキシフェニル）シクロヘキサン、１，１−ビス（４−ヒドロキシフェニル）−１−フェニルエタン、ビス（４−ヒドロキシフェニル）エーテル等のビスフェノール類とエピクロロヒドリンの共重合体等が挙げられる。これらビスフェノール類は１種類を単独で使用してもよいし、２種類以上併用してもよい。
【００１４】
フェノール樹脂の具体例としては、熱可塑性ノボラック樹脂、熱硬化性レゾール樹脂等が挙げられる。
【００１５】
ポリエステル樹脂の具体例としては、ポリエチレンテレフタレート（ＰＥＴ）、ポリブチレンテレフタレート（ＰＢＴ）等が挙げられる。
【００１６】
アクリル樹脂の具体例としては、メタクリル酸、アクリル酸、メタクリル酸メチル、アクリル酸メチル、メタクリル酸エチル、アクリル酸エチル、メタクリル酸プロピル、アクリル酸プロピル、メタクリル酸イソプロピル、アクリル酸イソプロピル、メタクリル酸ｎ−ブチル、アクリル酸ｎ−ブチル、メタクリル酸ｉ−ブチル、アクリル酸ｉ−ブチル、メタクリル酸ｔ−ブチル、アクリル酸ｔ−ブチル、メタクリル酸ｎ−ヘキシル、アクリル酸ｎ−ヘキシル等や、これらの共重合体等が挙げられる。
【００１７】
ウレタン樹脂の具体例としては、一液湿気硬化性ウレタン樹脂等が挙げられる。
【００１８】
フッ素樹脂の具体例としては、ルミフロン（旭硝子（株）製）、Ｄｕｆｌｏｎ（日本ペイント（株）製）、ボンフロン（ＡＧＣコーテック（株）製）等が挙げられる。
【００１９】
前記樹脂としては、水系樹脂又は溶剤系樹脂であることが好ましい。
水系樹脂とは、上記に例示した樹脂のうち、水を溶媒として用いたものをいう。
溶剤系樹脂とは、上記に例示した樹脂を、有機溶剤に溶解したものをいう。有機溶媒としては、メタノール、エタノール、イソプロピルアルコール、プロピルアルコール、ブタノール、ペンタノール等のアルコール類；アセトン、メチルエチルケトン、エチルイソブチルケトン、メチルイソブチルケトン等のケトン類；エチレングリコール、エチレングリコールメチルエーテル、エチレングリコールモノ−ｎ−プロピルエーテル等のエチレングリコール類等が挙げられる。
【００２０】
前記樹脂ｐＨは、特に限定されないが、ｐＨ３〜１０が好ましく、ｐＨ４．０〜ｐＨ１０が更に好ましく、ｐＨ７〜ｐＨ９．５が特に好ましい。
前記樹脂のｐＨが３以上であることにより、塩水に対する長時間耐久性があり、ｐＨが７以上であれば特に塩水噴霧試験１０００時間以上という高い耐久性が得られる。
【００２１】
前記樹脂としては、濡れ性及び鉄部と密着する樹脂であれば使用可能であるが、例えばエポキシ樹脂、ウレタン樹脂、アルキド樹脂が好ましく、エポキシ樹脂が特に好ましい。
前記樹脂がエポキシ樹脂である場合、該エポキシ樹脂の分子量は５０００以下であることが好ましく、２００〜３０００であることがより好ましく、３００〜２０００であることが特に好ましい。
エポキシ樹脂の分子量が前記範囲内であることにより、分子量が大きすぎると膜が硬くなりすぎ、割れが発生したり、密着性が劣る。
【００２２】
本発明においては、前記エポキシ樹脂は、一液性及び二液性エポキシ樹脂であり、主剤及びアミン硬化剤からなる二液性エポキシ樹脂を用いる場合、硬化剤として、脂肪族ポリアミン、芳香族ポリアミン、脂環族ポリアミン、ポリアミドアミン及びエポキシアダクトアミンからなる群より選ばれる少なくとも１種を用いることが好ましく、脂肪族ポリアミンがより好ましい。
【００２３】
前記亜鉛粉末としては、従来公知のものを使用できるが、亜鉛粉末の粒度は、５００μｍ以下あり、前記エポキシ樹脂との比率が、２０/１〜１/２０であることが好ましい。
亜鉛粉末の粒度は、より好ましくは３μｍ〜１００μｍであり、特に好ましくは３μｍ〜５０μｍである。
前記亜鉛粉末と前記エポキシ樹脂との比率は１／１０〜１０／１であることがより好ましく、１／１〜１０／１であることが特に好ましい。
【００２４】
前記樹脂には、ｐＨを調整するために添加剤を添加してもよい。添加剤としては、クエン酸等の有機酸やケイ酸塩、メタノール、水、等が挙げられる。
【００２５】
本発明によれば、サンドブラストを行わず、３種ケレン程度で鉄部処理が簡略化でき、且つ、塩水噴霧試験１０００時間以上耐えうることができる重防錆用プライマーを提供することができる。
その理由は定かではないが、以下のように推測される。
鉄部を還元させるとさびの発生が抑えられることは鉄のｐＨ−電位のプールベ図で説明される。一般的な鉄の電位は、−０．４２ｍＶ〜−０．４４ｍＶであり、この図を引用するとこの電位が−０．６ｍＶ以下になるとｐＨ＝９．０以下で鉄は、安定領域（錆びない領域）になる。つまり、鉄部に還元が強くかかるとこの領域になる。これは、鉄を還元焼成すると錆びにくくなることと似ていると考えられる。本発明における還元剤は、３種ケレンを行っても未だ赤錆（ＦｅＯ（ＯＨ））が存在していることを想定している。赤錆はＦｅ３＋であることから還元剤に使用する材料も骨格中に３つの不対電子、水酸基及びカルボキシル基が存在すると直接的及び間接的に結合し鉄の価数が小さくなると思われる。このような構造を持つ材料としては、有機キレート剤ではタンニン酸よりも五倍子酸に起因する没食子酸が挙げられる。無機キレート剤でもリン酸及びそれの化合物は、３つの不対電子を有しているためこの考えに当てはまるが還元力を考慮すると有機キレート剤を使用することが有利である。その結果、価数が小さくなると黒錆（Ｆｅ３Ｏ４）に変化する。非可逆である黒錆の粒子は、非常に小さいため防食効果も期待できると考えられる。
他方、鉄表面に他の化合物を形成することにより防食を持たせる方法があり一般的には酸性領域でリン酸、リン酸亜鉛等のリン酸化合物がある。
【００２６】
しかしながら本発明においては、亜鉛粉末との併用系であるため、鉄表面に防食性化合物を形成させることとは抜本的に思想が異なる。本発明は、電気的考察が必要であり亜鉛粉末との通電性が必要条件となる。酸化物で鉄部を覆ってしまうと通電性が小さく又はなくなり、ジンクリッチとしての効果がなくなるため、通電性を持たせる範囲での還元であることが必要となると思われる。
加熱硬化型及び常温硬化型のエポキシ樹脂系であり水系及び溶剤系でも可能である。このシステムは、一液性や、二液性の場合はアミンを硬化剤としており亜鉛粉末及び還元剤が配合されている。水系の場合、ジンクリッチペイントは非常に不安定になることが知られているが溶剤を水溶性溶媒（アルコール系）にすることにより解消した。又、ジンクリッチの分散を考えるとその粒度は、小さい方が好ましいと考えられる。
ジンクリッチペイントの犠牲防食は、一般的に知られているがこれは金属のイオン化傾向で説明されている。外部（上部）からの腐食は、このジンクリッチイントで止まり、鉄部まで到達できないが、これだけでは内部からの腐食は防止できない。つまり、ジンクリッチペイントのみでは、長時間（塩水噴霧１０００時間以上）は実現できないと考えられる。
従って、本発明では還元剤及びジンクリッチペイントの組み合わせにより内部及び外部からの腐食を遮断し、さらには鉄部処理としてサンドブラストを行う必要がなく３種ケレン程度で済み長時間（塩水噴霧１０００時間以上）が実現可能となったと推測される。
本発明の重防錆プライマーを用いることにより老朽化した橋、船舶、プラント、建物等さらには鉄を使用しているあらゆる部分に対し３種ケレン程度で重防食性を発揮し環境面、コスト面で非常に有利である。従って、本発明は、産業上極めて有用である。
【実施例】
【００２７】
以下、実施例により本発明をより具体的に説明するが、本発明は以下の実施例に限定されるものではない。
【００２８】
銅板を約３カ月間放置し錆を発生させ、３種ケレン処理を行った基板を以下用いた。
【００２９】
（参考例）
還元剤と水性樹脂の種類及びその樹脂のｐＨの安定性に関する試験である。以下に使用樹脂、還元剤及びその他の添加剤とその配合量を記載する。また、表１における配合量は質量％とする。
【００３０】
【表１】
2014169406.tif 000002
エポキシ樹脂；アデカ（株）製；アデカレジンＥＭ−１０１−５０（試験４，５，６）、ＥＭ−０４６１Ｎ（試験２，３）、ＥＭ−０１０８（試験１）
還元剤；関東化学（株）製試薬  没食子酸（３，４，５−トリヒドロキシ安息香酸）
クエン酸；昭和化学（株）製
ＥＤＴＡ；キレスト（株）製
メタノール；日本ケミカルズ（株）製
【００３１】
表１に示すエポキシ樹脂、アクリル樹脂及びウレタン樹脂を表１中の配合比で室温中約２０分混合し、所定の塗料を得た。各種塗料を鉄鋼部に全塗膜厚約１００μｍの厚みで塗布し３日室温放置後特性を評価した。表１中の二液性エポキシ樹脂は、主剤及びアミン硬化剤を混合しているものである。また、エポキシ樹脂の種類は、使用ｐＨに応じて変えている。
表１の結果から、還元剤を添加した系において密着性及び耐水性は、大きく異なり、試験４の配合が良好であることが判る。この結果は、鉄部に対する樹脂の構造からのぬれ性が起因していると考えられる。
【００３２】
（実施例）
還元剤を配合した水性塗料と亜鉛粉末の比率に対する安定性の試験である。以下に使用樹脂、還元剤及びその他の添加剤とその配合量を記載する。また、表２における配合量は質量部とする。
【００３３】
【表２】
2014169406.tif 000003
エポキシ樹脂；アデカ（株）製；アデカレジンＥＭ−１０１−５０
還元剤；関東化学（株）製；没食子酸（３，４，５−トリヒドロキシ安息香酸）
メタノール；日本ケミカルズ（株）製
ジンクリッチ；（日本ペイント（株）製、商品名：ジンキ−Ｌ−４、粒度；４μｍ〜５μｍ）
【００３４】
表２に試験６の配合を基本としてジンクリッチの比率に対する樹脂及び還元剤の安定性を測定した。試験４の配合の樹脂部分とジンクリッチを上記表２中の配合比で室温中約２０分混合し、所定の塗料を得た。各種塗料を鉄部に約１００μｍの厚みで塗布し３日室温放置後特性を評価した。ジンクリッチの含有量が８０質量部までは、塗膜物性は良好であることが判った。
【００３５】
（実施例、比較例）
上記表２中の実施例３（試験９）において、ＪＩＳ  Ｚ  ２３７１に準じた中性塩水噴霧試験を行った。結果を以下表３に示す。また、表３における配合量は質量部とする。なお、比較例としてジンクリッチの有無、還元剤の有無を行った。
実施例４（試験１１）の還元剤有り、ジンクリッチ有りでは中性塩水噴霧試験１０００時間を達成することができた。
【００３６】
【表３】
2014169406.tif 000004
【００３７】
（参考例）
還元剤と溶剤系樹脂の種類及びその樹脂のｐＨの安定性に関する試験である。以下に使用樹脂、還元剤及びその他の添加剤とその配合量を記載する。
【００３８】
【表４】
2014169406.tif 000005
エポキシ樹脂；アデカ（株）製アデカレジンＥＰ−５１００−７５Ｘ
アクリル樹脂；ＤＩＣ（株）製；アクリディック  ５２−２０４
ウレタン樹脂；ＤＩＣ（株）製；バーノック
還元剤；関東化学（株）製  没食子酸（３，４，５−トリヒドロキシ安息香酸）
メタノール；日光ケミカルズ（株）製
アセトン；デルタ（株）製
【００３９】
上記表４にエポキシ樹脂、アクリル樹脂及びウレタン樹脂を上記表１中の配合比で室温中約２０分混合し、所定の塗料を得た。各種塗料を鉄部に約１００μｍの厚みで塗布し３日室温放置後特性を評価した。表４中の二液性エポキシ樹脂は、主剤及びアミン硬化剤を混合して用いている。試験１３が良好であることが判る。この結果は、鉄部に対する樹脂の構造からのぬれ性が起因していると考えられる。
【００４０】
（実施例）
還元剤を配合した溶剤塗料とジンクリッチの比率に対する安定性の試験である。以下に使用樹脂、還元剤及びその他の添加剤とその配合量を記載する。
エポキシ樹脂；（株）アデカ製；アデカレジンＥＰ−５１００−７５Ｘ
アクリル樹脂；例えばＤＩＣ（株）製；アクリディック  ５２−２０４
ウレタン樹脂；例えばＤＩＣ（株）製；バーノック  ＤＮＷ−５５００
還元剤；関東化学（株）製試薬  没食子酸（３，４，５−トリヒドロキシ安息香酸）
メタノール；日本ケミカルズ（株）製
アセトン；デルタ（株）製
ジンクリッチ；（日本ペイント（株）製、商品名：ジンキ−Ｌ−４、粒度；４μｍ〜５μｍ） 
【００４１】
【表５】
2014169406.tif 000006
【００４２】
上記表５に試験１９の配合を基本としてジンクリッチの比率に対する安定性を評価した結果を示す。試験１９の配合の樹脂部分とジンクリッチを表５中の配合比で室温中約２０分混合し、所定の塗料を得た。各種塗料を鉄部に全塗膜厚約１００μｍの厚みで塗布し３日室温放置後特性を評価した。
【００４３】
（実施例、比較例）
表５中試験１９をＪＩＳ  Ｚ  ２３７１に準じた中性塩水噴霧試験を行った。結果を表６に示す。尚、比較としてジンクリッチ有りで、還元剤の有無を行った。
【００４４】
【表６】
2014169406.tif 000007
【００４５】
試験２０の還元剤有り、ジンクリッチ有りでは中性塩水噴霧試験１０００時間を達成することができた。